СЕТКА ДЛЯ СТРОИТЕЛЬНЫХ РАБОТ И ОГРАЖДЕНИЙ

Полезная модель относится к изделиям из полимерных материалов. Предлагаемая сетка может быть использована для подготовки поверхности под укладку различной плитки, армирования стеновых покрытий, например, для штукатурных работ, а также для бетонных стяжек, ограждений и т.п.
Известна сетка, образованная ортогонально пересекающимися стренгами из экструдированного ориентированного по двум осям полипропилена (сетка ТЕНАКС С-Флекс).
Сетка ТЕНАКС С-Флекс имеет прямоугольные ячейки с размерами сторон 50 и 60 мм, предназначена для строительных, в частности, бетонных, работ и может быть также использована для ограждений.
Наиболее близкой к предлагаемой полезной модели является известная сетка, содержащая тянутые полимерные продольные ленты, расположенные параллельно или по существу параллельно, и полимерные поперечные ленты, соединенные с продольными лентами (WO 99/28564).
2
Недостатком этой сетки (так же, как и других известных) является несбалансированность массы 1 м сетки и размеров ячейки, в том числе, толщины ее элементов. При желании облегчить конструкцию (сократить расход полимера на единицу площади сетки) теряется прочность сетки, необходимая при использовании ее в заявленных областях применения.
Техническая задача полезной модели - устранение указанных недостатков
Технический результат полезной модели состоит в упрочнении сеток при сокращении расхода материала.
Указанный технический результат достигается тем, что в сетке для бетонных работ, ограждений и армирования стеновых покрытий, образованной ортогонально пересекающимися стренгами из
2
экструдированного ориентированного полиолефинового материала, стренги изготовлены из материала на основе полиолефина или смеси полиолефинов со степенью кристалличности 60-80% и энергией активации вязкого течения 24-49 кДж/моль, ячейки выполнены с поперечным размером от 18 до 26 мм и соотношением поперечного и продольного размеров от 1:1 до 1:1,8, имеют после ориентирования в двух взаимно перпендикулярных направлениях минимальную толщину стренг от 0,70 мм и толщину в местах пересечения стренг от 1,6 до 4,0 мм, при этом 1 м сетки имеет массу 50-90 г.
Стренги могут быть изготовлены из материала, включающего полиолефин или смесь полиолефинов и целевые добавки.
Предпочтительно, стренги изготовлены из полимерного материала на основе стабилизированного полипропилена, содержащего 93-98% изотактической фракции.
Стренги также могут быть изготовлены из материала на основе смеси полипропилена и полиэтилена.
При необходимости стренги могут быть изготовлены из полимерного материала, окрашенного в массе.
Были проведены предварительные исследования, в результате которых обнаружено, что для обеспечения необходимой прочности сетки при минимальном расходе материала на ее изготовление необходимо использовать полиолефин со степенью кристалличности (показатель, зависящий от надмолекулярной структуры полимера) 60-80% и энергией активации вязкого течения (показатель, зависящий от молекулярной массы и молекулярно-массового распределения полимера) 24-49 кДж/моль. Молекулярно-массовые свойства полиолефина и надмолекулярная структура определяют его способность к переработке экструдированием, а также прочность полиолефина как в неориентированном состоянии, так и после ориентирования.
При использовании полиолефина (смеси полиолефинов) с указанными выше надмолекулярными и молекулярно-массовыми характеристиками и
2
получении сетки с ячейками, имеющими поперечный размер от 18 до 26 мм и соотношение поперечного и продольного размеров от 1:1 до 1:1,8, для обеспечения высокой прочности необходимо, чтобы после ориентирования в двух взаимно перпендикулярных направлениях минимальная толщина стренг составляла от 0,70 мм и толщина в местах пересечения стренг от 1,60 до 4,00 мм. Толщина стренги после ориентирования не является одинаковой по длине ячейки и имеет наименьшую величину в области, близкой к середине стороны ячейки - критической точке, по которой и происходит разрушение сетки при нагрузке. Указанная выше толщина элементов ячейки, в том числе, в местах пересечения стренг позволяет при минимально возможной массе 1 м сетки (50-90 г) обеспечить ей необходимую прочность.
Получение сетки осуществляют следующим образом.
Гранулированный полиолефиновый материал загружают в экструдер, имеющий формующую головку (фильеру) с осциллирующим в продольном направлении дорном. Матрица фильеры имеет продольные и поперечные «канавки» для формирования контура сетки. Из этой фильеры выходит уже готовая сетка с ортогональными ячейками в виде рукава. Полученный рукав затем растягивается в ортогональном направлении с помощью конуса, охлаждается, разрезается и поступает на узел продольной ориентации, а затем - на узел поперечной ориентации.
2
В таблице приведены прочностные свойства сеток, имеющих массу 1 м сетки, равную 50-90 г, и линейные характеристики в указанных выше пределах.
Таблица
Направление измерения
Предел прочности при растяжении, кН/м,
Относительное удлинение, %,
Вдоль
не менее 3,3
не менее 7,5
Поперек
не менее 4,9
не менее 5,0